본 발명 에 따른 다공성 흡착체 또는 산 처리 되 어 산화 성 관능기 가 구비 된 다공성 흡착체 와 상기 의 유효 금속 이 포함 된 금속 전구체 용액 은 부피 비 1 : 0 . 5 ~ 5 이 고 , 보다 바람직 하 기 로 는 흡착체 와 금속 전구체 용액 의 부 피비 가 1 : 1 . 5 로 혼합 하 는 것 이 다 . 혼합 시 금속 전구체 용액 은 수용액 으로써 , 농도 는 경제 성 을 고려 하 여 무수염 기준 1 - 60 % 로 사용 하 는 것 이 바람직 하 며 , 보다 바람직 하 기 로 는 10 - 35 % 이 다 . 상기 의 혼합 후 흡착체 를 포함 한 금속 전구체 수용액 은 30 ℃~ 110 ℃ 의 온도 를 유지 하 고 , 30 ~ 100 rpm 의 회전 속도 로 3 ~ 24 시간 혼합 하 는 것 이 고 , 보다 바람직 하 기 로 는 혼합 시간 이 10 ~ 15 시간 인 것 이 다 . 30 ℃ 미만 의 저온 으로 30 rpm 미만 의 회전 속도 로 3 시간 미만 동안 혼합 한 경우 산화 성 관능기 가 구비 된 다공성 흡착체 와 금속 전구체 용액 의 접촉 시간 이 충분 치 않 아 다공성 흡착체 의 관능기 와 금속 전구체 의 금속 산화물 과 의 결합 율 이 저하 되 어 다공성 흡착체 의 관능기 의 부 가 반응 이 발생 하 여 개질 율 이 저하 된다 .